(57)【要約】光で書込み可能な情報層中で軸方向に置換されたＣｏ−フタロシアニンを含有する光学データ記録媒体。吸光性化合物として少なくとも１つのＣｏ（ＩＩＩ）−フタロシアニンを使用し、この場合Ｃｏ金属中心は、互いに無関係にＣＮ、ＳＣＮ、アルコキシまたはアルキルチオを表わす、２個の軸方向の置換基Ｒ１およびＲ２を有することを特徴とする、有利に透明で、場合によっては既に１つまたはそれ以上の反射層で被覆された支持体を含み、この支持体の表面上には、光で書込み可能な情報層、場合によっては１つまたはそれ以上の反射層および場合によっては保護層または他の支持体または被覆層が施こされており、赤外光、有利にレーザー光、特に有利に７５０〜８００ｎｍ、殊に７７０〜７９０ｎｍの範囲内の波長を有する光で書込みかつ読取ることができ、情報層が吸光性化合物および場合によっては結合剤を含む、光学データ記録媒体。【特許請求の範囲】
【請求項１】
有利に透明で、場合によっては既に１つまたはそれ以上の反射層で被覆された支持体を含み、この支持体の表面上には、光で書込み可能な情報層、場合によっては１つまたはそれ以上の反射層および場合によっては保護層または他の支持体または被覆層が施こされており、赤外光、有利にレーザー光、特に有利に７５０〜８００ｎｍ、殊に７７０〜７９０ｎｍの範囲内の波長を有する光で書込みかつ読取ることができ、情報層が吸光性化合物および場合によっては結合剤を含む、光学データ記録媒体において、吸光性化合物として少なくとも１つのＣｏ（ＩＩＩ）−フタロシアニンを使用し、この場合Ｃｏ金属中心は、互いに無関係にＣＮ、ＳＣＮ、アルコキシまたはアルキルチオを表わす、２個の軸方向の置換基Ｒ１およびＲ２を有することを特徴とする、光学データ記録媒体。
【請求項２】
吸光性化合物として式Ｉ
【化１】
2004524194.tif 000018
〔式中、
ＣｏＰｃは、コバルト−（ＩＩＩ）−フタロシアニンを表わし、この場合Ｒ１およびＲ２は、軸方向の基であり、基Ｒ３〜Ｒ６は、フタロシアニンの置換基に相当し、その際
Ｒ１およびＲ２は、互いに無関係にＣＮ、ＳＣＮ、アルコキシまたはアルキルチオを表わし、
Ｒ３、Ｒ４、Ｒ５およびＲ６は、互いに無関係にハロゲン、シアノ、アルキル、アリール、アルキルアミノ、ジアルキルアミノ、アルコキシ、アリールオキシ、アリールチオ、アルキルチオ、ＳＯ３Ｈ、ＳＯ２ＮＲ７Ｒ８、ＣＯ２Ｒ１２、ＣＯＮＲ７Ｒ８、ＮＨ−ＣＯＲ１２または基−（Ｂ）ｍ−Ｄを表わし、
Ｂは、直接結合、ＣＨ２、ＣＯ、ＣＨ（アルキル）、Ｃ（アルキル）２、ＮＨ、Ｓ、Ｏまたは−ＣＨ＝ＣＨ−の群からの橋かけ員を表わし、この場合（Ｂ）ｍは、橋かけ員Ｂの化学的に重要な組合せを表わし、ｍは、１〜１０、有利にｍは、１であり、
Ｄは、式
【化２】
2004524194.tif 000019
で示されるレドックス系の単価基を表わすかまたは
金属オセニル基または金属オセニルカルボニル基を表わし、
この場合金属中心としては、チタン、マンガン、鉄、ルテニウムまたはオスミウムがこれに該当し、
Ｘ１およびＸ２は、互いに無関係にＮＲ'Ｒ''、ＯＲ''またはＳＲ''を表わし、
Ｙ１は、ＮＲ'、ＯまたはＳを表わし、
Ｙ２は、ＮＲ'を表わし、
ｎは、１〜１０を表わし、
Ｒ'およびＲ''は、互いに無関係に水素、アルキル、シクロアルキル、アリールまたはヘテロアリールを表わすかまたは直接結合または
【化３】
2004524194.tif 000020
のＣ原子の１つに対して１つの橋を形成し、
ｗ、ｘ、ｙおよびｚは、互いに無関係に０〜４を表わし、ｗ＋ｘ＋ｙ＋ｚは、１２以下であり、
Ｒ７およびＲ８は、互いに無関係にアルキルアミノ、ヒドロキシアルキルアミン、ジアルキルアミノ、ビスヒドロキシアルキルアミノ、アリールアミノを表わすかまたはＲ７およびＲ８は、これらが結合しているＮ原子と一緒になって、場合によっては他のヘテロ原子、殊にＯ、ＮおよびＳの群からのヘテロ原子が関与しながら複素環式の５員、６員または７員の環を形成し、この場合ＮＲ７Ｒ８は、殊にピロリジノ、ピペリジノまたはモルホリノを表わし、
Ｋａｔ＋は、陽イオンを表わし、
Ｒ１２は、アルキル、アリール、ヘテロアリールまたは水素を表わす〕で示されるフタロシアニンを含有する光学データ記録媒体。
【請求項３】
光で書込み可能な情報層中に式Ｉの少なくとも１つのＣｏ−フタロシアニンが含有されており、この場合、Ｒ１〜Ｒ８ならびにＲ、Ｒ'、Ｒ''およびＲ１２は次の基：
場合によってはハロゲン、例えば塩素、臭素、弗素、ヒドロキシ、シアノおよび／またはＣ１〜Ｃ６アルコキシによって置換されている、”アルキル”の名称、Ｃ１〜Ｃ１６アルキル、殊にＣ１〜Ｃ６アルキルを有する置換基；
場合によってはハロゲン、例えば塩素、臭素、弗素、ヒドロキシ、シアノおよび／またはＣ１〜Ｃ６アルキルによって置換されている、”アルコキシ”の名称、Ｃ１〜Ｃ１６アルコキシ、殊にＣ１〜Ｃ６アルコキシを有する置換基；
場合によってはハロゲン、例えば塩素、臭素または弗素、ヒドロキシ、シアノおよび／またはＣ１〜Ｃ６アルキルによって置換されている、”シクロアルキル”の名称、有利にＣ４〜Ｃ８シクロアルキル、殊にＣ５〜Ｃ６シクロアルキルを有する置換基；
場合によってはハロゲン、例えば塩素、臭素または弗素、ヒドロキシ、シアノおよび／またはＣ１〜Ｃ６アルキルによって置換されている、”アルケニル”の名称、有利にＣ６〜Ｃ８アルケニルを有する置換基；
特にＮ、Ｓおよび／またはＯの群からのヘテロ原子を含有しかつ場合によっては芳香環と縮合環化されているかまたは場合によっては他の置換基、例えばハロゲン、ヒドロキシ、シアノおよび／またはアルキル、この場合特に好ましくは、ピリジル、フリル、チエニル、オキサゾリル、チアゾリル、イミダゾリル、キノリル、ベンゾオキサゾリル、ベンズチアゾリルおよびベンズイミダゾリルを有する、５員ないし７員の環を有する有利に複素環式基のために”ヘテロアリール”の意味を有する置換基；
場合によってはハロゲン、例えばＦ、Ｃｌ、ヒドロキシ、Ｃ１〜Ｃ６−アルキル、Ｃ１〜Ｃ６−アルコキシ、ＮＯ２および／またはＣＮによって置換されている、”アリール”の名称、Ｃ６〜Ｃ１０−アリール、殊にフェニルまたはナフチルを有する置換基
を表わす、請求項１または２記載の光学データ記録媒体。
【請求項４】
Ｃｏ−フタロシアニンが式Ｉｃに相当する、請求項１記載の光学データ記録媒体。
【請求項５】
光で書込み可能な情報層中に式Ｉの少なくとも１つのＣｏ−フタロシアニンが含有されており、この場合、
Ｒ３、Ｒ４、Ｒ５およびＲ６は互いに無関係に塩素、弗素、臭素、沃素、シアノ、メチル、エチル、プロピル、イソプロピル、ブチル、イソブチル、第三ブチル、ペンチル、第三アミル、ヒドロキシエチル、３−ジメチルアミノプロピル、３−ジエチルアミノプロピル、フェニル、ｐ−第三ブチルフェニル、ｐ−メトキシフェニル、イソプロピルフェニル、トリフルオロメチルフェニル、ナフチル、メチルアミノ、エチルアミノ、プロピルアミノ、イソプロピルアミノ、ブチルアミノ、イソブチルアミノ、第三ブチルアミノ、ペンチルアミノ、第三アミルアミノ、ベンジルアミノ、メチルフェニルヘキシルアミノ、ヒドロキシエチルアミノ、アミノプロピルアミノ、アミノエチルアミノ、３−ジメチルアミノプロピルアミノ、３−ジエチルアミノプロピルアミノ、ジエチルアミノエチルアミノ、ジブチルアミンプロピルアミノ、モルホリノプロピルアミノ、ピペリジノプロピルアミノ、ピロリジノプロピルアミノ、ピロリドノプロピルアミノ、３−（メチル−ヒドロキシエチルアミノ）プロピルアミノ、メトキシエチルアミノ、エトキシエチルアミノ、メトキシプロピルアミノ、エトキシプロピルアミノ、メトキシエトキシプロピルアミノ、３−（２−エチルヘキシルオキシ）プロピルアミノ、イソプロピルオキシプロピルアミノ、ジメチルアミノ、ジエチルアミノ、ジエタノールアミノ、ジプロピルアミノ、ジイソプロピルアミノ、ジブチルアミノ、ジイソブチルアミノ、ジ−第三ブチルアミノ、ジペンチルアミノ、ジ−第三アミルアミノ、ビス（２−エチルヘキシル）アミノ、ビス（アミノプロピル）アミノ、ビス（アミノエチル）アミノ、ビス（３−ジメチルアミノプロピル）アミノ、ビス（３−ジエチルアミノプロピル）アミノ、ビス（ジエチルアミノエチル）アミノ、ビス（ジブチルアミノプロピル）アミノ、ジ（モルホリノプロピル）アミノ、ジ（ピペリジノプロピル）アミノ、ジ（ピロリジノプロピル）アミノ、ジ（ピロリドノプロピル）アミノ、ビス（３−（メチル−ヒドロキシエチルアミノ）プロピル）アミノ、ジメトキシエチルアミノ、ジエトキシエチルアミノ、ジメトキシプロピルアミノ、ジエトキシプロピルアミノ、ジ（メトキシエトキシエチル）アミノ、ジ（メトキシエトキシプロピル）アミノ、ビス（３−（２−エチルヘキシルオキシ）プロピル）アミノ、ジ（イソプロピルオキシイソプロピル）アミノ、メトキシ、エトキシ、プロピルオキシ、イソプロピルオキシ、ブチルオキシ、イソブチルオキシ、第三ブチルオキシ、ペンチルオキシ、第三アミルオキシ、メトキシエトキシ、エトキシエトキシ、メトキシプロピルオキシ、エトキシプロピルオキシ、メトキシエトキシプロピルオキシ、３−（２−エチルヘキシルオキシ）プロピルオキシ、フェニル、メチルチオ、エチルチオ、プロピルチオ、イソプロピルチオ、ブチルチオ、イソブチルチオ、第三ブチルチオ、ペンチルチオ、第三アミルチオ、メトキシフェニル、トリフルオロメチルフェニル、ナフチル、ＣＯ２Ｒ１２、ＣＯＮＲ７Ｒ８、ＮＨ−ＣＯＲ１２、ＳＯ３Ｈ、ＳＯ２ＮＲ７Ｒ８を表わすかまたは式
【化４】
2004524194.tif 000021
〔式中、
（Ｂ）mは、
【化５】
2004524194.tif 000022
この場合星印（＊）は、５員環との結合を表わし、
Ｍは、ＭｎまたはＦｅを表わす〕で示される基を表わし、
ｗ、ｘ、ｙおよびｚは、互いに無関係に０〜４を表わし、ｗ＋ｘ＋ｙ＋ｚは、１２以下であり、
Ｋａｔ＋は、リチウム陽イオン、ナトリウム陽イオン、カリウム陽イオン、テトラブチルアンモニウム陽イオン、テトラプロピルアンモニウム陽イオン、テトラエチルアンモニウム陽イオン、テトラメチルアンモニウム陽イオン、トリエチルオキソニウム陽イオン、トリフェニルカルボニウム陽イオン、ジフェニルヨードニウム陽イオン、Ｎ−エチルピリジニウム陽イオンまたはフェロセン陽イオンを表わし、
ＮＲ７Ｒ８は、アミノ、メチルアミノ、エチルアミノ、プロピルアミノ、イソプロピルアミノ、ブチルアミノ、イソブチルアミノ、第三ブチルアミノ、ペンチルアミノ、第三アミルアミノ、ベンジルアミノ、メチルフェニルヘキシルアミノ、２−エチル−１−ヘキシルアミノ、ヒドロキシエチルアミノ、アミノプロピルアミノ、アミノエチルアミノ、３−ジメチルアミノプロピルアミノ、３−ジエチルアミノプロピルアミノ、モルホリノプロピルアミノ、ピペリジノプロピルアミノ、ピロリジノプロピルアミノ、ピロリドノプロピルアミノ、３−（メチルヒドロキシエチルアミノ）プロピルアミノ、メトキシエチルアミノ、エトキシエチルアミノ、メトキシプロピルアミノ、エトキシプロピルアミノ、メトキシエトキシプロピルアミノ、３−（２−エチルヘキシルオキシ）プロピルアミノ、イソプロピルオキシイソプロピルアミノ、ジメチルアミノ、ジエチルアミノ、ジプロピルアミノ、ジイソプロピルアミノ、ジブチルアミノ、ジイソブチルアミノ、ジ−第三ブチルアミノ、ジペンチルアミノ、ジ−第三アミルアミノ、ビス（２−エチルヘキシル）アミノ、ジヒドロキシエチルアミノ、ビス（アミノプロピル）アミノ、ビス（アミノエチル）アミノ、ビス（３−ジメチルアミノプロピル）アミノ、ビス（３−ジエチルアミノプロピル）アミノ、ジ（モルホリノプロピル）アミノ、ジ（ピペリジノプロピル）アミノ、ジ（ピロリジノプロピル）アミノ、ジ（ピロリドノプロピル）アミノ、ビス（３−（メチルヒドロキシエチルアミノ）プロピル）アミノ、ジメトキシエチルアミノ、ジエトキシエチルアミノ、ジメトキシプロピルアミノ、ジエトキシプロピルアミノ、ジ（メトキシエトキシプロピル）アミノ、ビス（３−（２−エチルヘキシルオキシ）プロピル）アミノ、ジ（イソプロピルオキシイソプロピル）アミノ、アニリノ、ｐ−トルイジノ、ｐ−第三ブチルアニリノ、ｐ−アニシジノ、イソプロピルアニリノ、ナフチルアミノを表わすかまたは
ＮＲ７Ｒ８は、ピロリジノ、ピペリジノ、ピペラジノまたはモルホリノを表わし、
Ｒ１２は、水素、メチル、エチル、プロピル、イソプロピル、ブチル、イソブチル、第三ブチル、ペンチル、第三アミル、フェニル、ｐ−第三ブチルフェニル、ｐ−メトキシフェニル、イソプロピルフェニル、ｐ−トリフルオロメチルフェニル、シアノフェニル、ナフチル、４−ピリジニル、２−ピリジニル、２−キノリニル、２−ピロリルまたは２−インドリルを表わし、この場合
アルキル基、アルコキシ基、アリール基および複素環式基は、場合によっては他の基、例えばアルキル、ハロゲン、ヒドロキシ、ヒドロキシアルキル、アミノ、アルキルアミノ、ジアルキルアミノ、ニトロ、シアノ、ＣＯ−ＮＨ２、アルコキシ、アルコキシカルボニル、モルホリノ、ピペリジノ、ピロリジノ、ピロリドノ、トリアルキルシリル、トリアルキルシロキシまたはフェニルを有することができ、アルキル基および／またはアルコキシ基は、飽和、不飽和、直鎖状または分枝鎖状であってもよく、アルキル基は、部分ハロゲン化されていてもよいし、過ハロゲン化されていてもよく、アルキル基および／またはアルコキシ基は、エトキシル化されていてもよいし、プロポキシル化されていてもよいし、シリル化されていてもよく、隣接したアルキル基および／またはアルコキシ基は、アリール基または複素環式基に対して共通に３員または４員の橋を構成することができる、請求項１記載の光学データ記録媒体。
【請求項６】
光で書込み可能な情報層が付加的に（Ｉ）とは異なる金属含有フタロシアニンまたは金属不含フタロシアニンを含有し、この場合中心原子は、次の群：Ｓｉ、Ｚｎ、Ａｌ、Ｃｕ、Ｐｄ、Ｐｔ、ＡｕおよびＡｇ、殊にＣｕおよびＰｄから選択されている、請求項１記載の光学データ記録媒体。
【請求項７】
請求項１記載の光学データ記録媒体を７００〜８３０ｎｍ、有利に７５０〜８００ｎｍの波長の光で書込みことによって得ることができる、書き込まれた情報層を有する光学データ記録媒体。
【請求項８】
請求項１記載の光学データ記録媒体の製造法において、透明な支持体上に光で書込み可能な情報層を、式ＩのＣｏ−フタロシアニン錯体での被覆によって、場合によっては適当な結合剤、添加剤および適当な溶剤との組合せで施こし、さらに場合によっては反射層、場合によっては他の中間層および場合によっては保護層を設けることを特徴とする、請求項１記載の光学データ記録媒体の製造法。
【請求項９】
光学データ記録媒体の光で書込み可能な情報層中での吸光性化合物としての式（Ｉ）のＣｏ−フタロシアニンの使用。
【請求項１０】
式Ｉｃ
【化６】
2004524194.tif 000023
〔式中、
ハロゲンは、塩素、臭素または弗素を表わし、
アルコキシは、置換されていてもよいＣ１〜Ｃ８−アルコキシを表わし、ａは、０〜４の数を表わし、ｂは、０〜１０の数を表わし、ｃは、０〜８の数を表わし、この場合ａ、ｂおよびｃからの総和は、１２以下であり、
Ｒ１、Ｒ２、Ｒ７、Ｒ８、Ｋａｔ＋およびＣｏＰｃは、上記の意味を表わす〕で示される化合物。
【請求項１１】
請求項１０記載の化合物の製造法において、式ＳＯ２ＮＲ７Ｒ８〔式中、Ｒ７およびＲ８は、上記の意味を有する〕のスルホンアミド基で置換されかつ場合によってはハロゲンおよび／またはアルコキシで置換されたＣｏ−フタロシアニンを酸化し、ＫａｔＣＮ、ＫａｔＳＣＮ、ＫａｔアルコキシまたはＫａｔアルキルチオと反応させることを特徴とする、請求項１０記載の化合物の製造法。
【請求項１２】
ａ）Ｃｏ−金属中心が互いに無関係にＣＮ、ＳＣＮ、アルコキシまたはアルキルチオを表わす２個の軸方向の置換基Ｒ１およびＲ２を有するＣｏ（ＩＩＩ）−フタロシアニンおよび
ｂ）ａ）とは異なるフタロシアニン、殊にＣｏ不含のフタロシアニンを含有する混合物。
【発明の詳細な説明】
【技術分野】
【０００１】
本発明は、ライトワンス型光学データ記録媒体の光で書込み可能な情報層中への吸光性化合物としての軸方向に置換されたＣｏ−フタロシアニンの使用、光学データ記録媒体ならびにその製造方法に関する。
【０００２】
ライトワンス型コンパクトディスク（ＣＤ−Ｒ、７８０ｎｍ）は、最近では驚くべき量的成長を為している。この場合、情報層の吸光性化合物は、光学データ記録媒体の１つの本質的な成分であり、この成分には、相応する高度で多様な要求が課されている。相応して費用がかかることにより、このような化合物の製造は、稀にも進展することがない（ＷＯ−Ａ−００／０９５２２参照）。
【０００３】
それに応じて、本発明の課題は、吸光性化合物としての使用に対する高度な要求（例えば、光安定性、好ましい信号騒音比、高い書込み感度、支持体材料上への損傷のない施与等）を、ライトワンス型光学データ記録媒体（主にＣＤ−Ｒ）の情報層として要求において満たす、簡単に合成しうるフタロシアニン染料を提供することである。
【０００４】
意外なことに、軸方向に置換されたＣｏ−フタロシアニンは、記載された目的に十分に好適であることが見い出された。
【０００５】
従って、本発明は、有利に透明で、場合によっては既に１つまたはそれ以上の反射層で被覆された支持体を含み、この支持体の表面上には、光で書込み可能な情報層、場合によっては１つまたはそれ以上の反射層および場合によっては保護層または他の支持体または被覆層が施こされており、赤外光、有利にレーザー光、特に有利に７５０〜８００ｎｍ、殊に７７０〜７９０ｎｍの範囲内の波長を有する光で書込みかつ読取ることができ、情報層が吸光性化合物および場合によっては結合剤を含む、光学データ記録媒体に関し、この場合、この光学データ記録媒体は、吸光性化合物として少なくとも１つのＣｏ（ＩＩＩ）−フタロシアニンを使用し、この場合Ｃｏ金属中心は、互いに無関係にＣＮ、ＳＣＮ、アルコキシまたはアルキルチオを表わす、２個の軸方向の置換基Ｒ１およびＲ２を有する。
【０００６】
好ましくは、吸光性化合物として式（Ｉ）
【０００７】
【化１】
2004524194.tif 000002
〔式中、
ＣｏＰｃは、コバルト−（ＩＩＩ）−フタロシアニンを表わし、この場合Ｒ１およびＲ２は、コバルトの軸方向の基であり、基Ｒ３〜Ｒ６は、フタロシアニンの置換基に相当し、Ｒ１およびＲ２は、互いに無関係にＣＮ、ＳＣＮ、アルコキシまたはアルキルチオを表わし、
Ｒ３、Ｒ４、Ｒ５およびＲ６は、互いに無関係にハロゲン、シアノ、アルキル、アリール、アルキルアミノ、ジアルキルアミノ、アルコキシ、アルキルチオ、アリールオキシ、アリールチオ、ＳＯ３Ｈ、ＳＯ２ＮＲ７Ｒ８、ＣＯ２Ｒ１２、ＣＯＮＲ７Ｒ８、ＮＨ−ＣＯＲ１２または基−（Ｂ）ｍ−Ｄを表わし、
Ｂは、直接結合、ＣＨ２、ＣＯ、ＣＨ（アルキル）、Ｃ（アルキル）２、ＮＨ、Ｓ、Ｏまたは−ＣＨ＝ＣＨ−の群からの橋かけ員を表わし、この場合（Ｂ）ｍは、橋かけ員Ｂの化学的に重要な順序を表わし、ｍは、１〜１０、有利にｍは、１、２、３または４であり、
Ｄは、式
【０００８】
【化２】
2004524194.tif 000003
で示されるレドックス系の単価基を表わすかまたは
金属オセニル基または金属オセニルカルボニル基を表わし、この場合金属中心としては、チタン、マンガン、鉄、ルテニウムまたはオスミウムがこれに該当し、
Ｘ１およびＸ２は、互いに無関係にＮＲ'Ｒ''、ＯＲ''またはＳＲ''を表わし、
Ｙ１は、ＮＲ'、ＯまたはＳを表わし、Ｙ２は、ＮＲ'を表わし、
ｎは、１〜１０を表わし、
Ｒ'およびＲ''は、互いに無関係に水素、アルキル、シクロアルキル、アリールまたはヘテロアリールを表わすかまたは直接結合または
【０００９】
【化３】
2004524194.tif 000004
のＣ原子の１つに対して１つの橋を形成し、
ｗ、ｘ、ｙおよびｚは、互いに無関係に０〜４を表わし、ｗ＋ｘ＋ｙ＋ｚは、１２以下であり、
Ｒ７およびＲ８は、互いに無関係にアルキルアミノ、ヒドロキシアルキルアミン、ジアルキルアミノ、ビスヒドロキシアルキルアミノ、アリールアミノを表わすかまたはＲ７およびＲ８は、これらが結合しているＮ原子と一緒になって、場合によっては他のヘテロ原子、殊にＯ、ＮおよびＳの群からのヘテロ原子が関与しながら複素環式の５員、６員または７員の環を形成し、この場合ＮＲ７Ｒ８は、殊にピロリジノ、ピペリジノまたはモルホリノを表わし、
Ｒ１２は、アルキル、アリール、ヘテロアリールまたは水素を表わし、
Ｋａｔ＋は、陽イオン、殊にアルカリ金属陽イオン、アンモニウム陽イオン、トリアルキルアンモニウム陽イオン、トリアルキルオキソニウム陽イオン、トリフェニルカルボニウム陽イオン、ジフェニルヨードニウム陽イオン、Ｎ−アルキル−ピリジニウム陽イオンを表わすかまたはメタロセン陽イオンを表わし、この場合金属中心としては、チタン、マンガン、鉄、ルテニウムまたはオスミウムがこれに該当する〕で示されるＣｏ−フタロシアニンが使用される。
【００１０】
アルキル基、アルコキシ基、アリール基および複素環式基は、場合によっては他の基、例えばアルキル、ハロゲン、ヒドロキシ、ヒドロキシアルキル、アミノ、アルキルアミノ、ジアルキルアミノ、ニトロ、シアノ、ＣＯ−ＮＨ２、アルコキシ、アルコキシカルボニル、モルホリノ、ピペリジノ、ピロリジノ、ピロリドノ、トリアルキルシリル、トリアルキルシロキシまたはフェニルを有することができる。アルキル基およびアルコキシ基は、飽和、不飽和、直鎖状または分枝鎖状であることができ、アルキル基は、部分ハロゲン化されていてもよいし、過ハロゲン化されていてもよく、アルキル基およびアルコキシ基は、エトキシル化されていてもよいし、プロポキシル化されていてもよいし、シリル化されていてもよい。アリール基または複素環式基に隣接したアルキル基および／またはアルコキシ基は、共通に３員または４員の橋を形成していてよい。
【００１１】
好ましいのは、Ｒ１〜Ｒ８ならびにＲ、Ｒ'、Ｒ''およびＲ１２が次の基：
場合によってはハロゲン、例えば塩素、臭素、弗素、ヒドロキシ、シアノおよび／またはＣ１〜Ｃ６アルコキシによって置換されている、”アルキル”の名称、有利にＣ１〜Ｃ１６アルキル、殊にＣ１〜Ｃ６アルキルを有する置換基；
場合によってはハロゲン、例えば塩素、臭素、弗素、ヒドロキシ、シアノおよび／またはＣ１〜Ｃ６アルキルによって置換されている、”アルコキシ”の名称、有利にＣ１〜Ｃ１６アルコキシ、殊にＣ１〜Ｃ６アルコキシを有する置換基；
場合によってはハロゲン、例えば塩素、臭素または弗素、ヒドロキシ、シアノおよび／またはＣ１〜Ｃ６アルキルによって置換されている、”シクロアルキル”の名称、有利にＣ４〜Ｃ８シクロアルキル、殊にＣ５〜Ｃ６シクロアルキルを有する置換基；
場合によってはハロゲン、例えば塩素、臭素または弗素、ヒドロキシ、シアノおよび／またはＣ１〜Ｃ６アルキルによって置換されている、”アルケニル”の名称、有利にＣ６〜Ｃ８アルケニル、殊にアルケニルアリルを有する置換基；
特にＮ、Ｓおよび／またはＯの群からのヘテロ原子を含有しかつ場合によっては芳香環と縮合環化されているかまたは場合によっては他の置換基、例えばハロゲン、ヒドロキシ、シアノおよび／またはアルキル、この場合特に好ましくは、ピリジル、フリル、チエニル、オキサゾリル、チアゾリル、イミダゾリル、キノリル、ベンゾオキサゾリル、ベンズチアゾリルおよびベンズイミダゾリルを有する、５員ないし７員の環を有する有利に複素環式基のために”ヘテロアリール”の意味を有する置換基；
場合によってはハロゲン、例えばＦ、Ｃｌ、ヒドロキシ、Ｃ１〜Ｃ６−アルキル、Ｃ１〜Ｃ６−アルコキシ、ＮＯ２および／またはＣＮによって置換されている、”アリール”の名称、有利にＣ６〜Ｃ１０−アリール、殊にフェニルまたはナフチルを有する置換基
を表わすような式（Ｉ）の化合物である。
【００１２】
好ましいのは、
Ｒ３、Ｒ４、Ｒ５およびＲ６が互いに無関係に塩素、弗素、臭素、沃素、シアノ、メチル、エチル、プロピル、イソプロピル、ブチル、イソブチル、第三ブチル、ペンチル、第三アミル、ヒドロキシエチル、３−ジメチルアミノプロピル、３−ジエチルアミノプロピル、フェニル、ｐ−第三ブチルフェニル、ｐ−メトキシフェニル、イソプロピルフェニル、トリフルオロメチルフェニル、ナフチル、メチルアミノ、エチルアミノ、プロピルアミノ、イソプロピルアミノ、ブチルアミノ、イソブチルアミノ、第三ブチルアミノ、ペンチルアミノ、第三アミルアミノ、ベンジルアミノ、メチルフェニルヘキシルアミノ、ヒドロキシエチルアミノ、アミノプロピルアミノ、アミノエチルアミノ、３−ジメチルアミノプロピルアミノ、３−ジエチルアミノプロピルアミノ、ジエチルアミノエチルアミノ、ジブチルアミンプロピルアミノ、モルホリノプロピルアミノ、ピペリジノプロピルアミノ、ピロリジノプロピルアミノ、ピロリドノプロピルアミノ、３−（メチル−ヒドロキシエチルアミノ）プロピルアミノ、メトキシエチルアミノ、エトキシエチルアミノ、メトキシプロピルアミノ、エトキシプロピルアミノ、メトキシエトキシプロピルアミノ、３−（２−エチルヘキシルオキシ）プロピルアミノ、イソプロピルオキシプロピルアミノ、ジメチルアミノ、ジエチルアミノ、ジエタノールアミノ、ジプロピルアミノ、ジイソプロピルアミノ、ジブチルアミノ、ジイソブチルアミノ、ジ−第三ブチルアミノ、ジペンチルアミノ、ジ−第三アミルアミノ、ビス（２−エチルヘキシル）アミノ、ビス（アミノプロピル）アミノ、ビス（アミノエチル）アミノ、ビス（３−ジメチルアミノプロピル）アミノ、ビス（３−ジエチルアミノプロピル）アミノ、ビス（ジエチルアミノエチル）アミノ、ビス（ジブチルアミノプロピル）アミノ、ジ（モルホリノプロピル）アミノ、ジ（ピペリジノプロピル）アミノ、ジ（ピロリジノプロピル）アミノ、ジ（ピロリドノプロピル）アミノ、ビス（３−（メチル−ヒドロキシエチルアミノ）プロピル）アミノ、ジメトキシエチルアミノ、ジエトキシエチルアミノ、ジメトキシプロピルアミノ、ジエトキシプロピルアミノ、ジ（メトキシエトキシエチル）アミノ、ジ（メトキシエトキシプロピル）アミノ、ビス（３−（２−エチルヘキシルオキシ）プロピル）アミノ、ジ（イソプロピルオキシイソプロピル）アミノ、メトキシ、エトキシ、プロピルオキシ、イソプロピルオキシ、ブチルオキシ、イソブチルオキシ、第三ブチルオキシ、ペンチルオキシ、第三アミルオキシ、メトキシエトキシ、エトキシエトキシ、メトキシプロピルオキシ、エトキシプロピルオキシ、メトキシエトキシプロピルオキシ、３−（２−エチルヘキシルオキシ）プロピルオキシ、メチルチオ、エチルチオ、プロピルチオ、イソプロピルチオ、ブチルチオ、イソブチルチオ、第三ブチルチオ、ペンチルチオ、第三アミルチオ、フェニル、メトキシフェニル、トリフルオロメチルフェニル、ナフチル、ＣＯ２Ｒ１２、ＣＯＮＲ７Ｒ８、ＮＨ−ＣＯＲ１２、ＳＯ３Ｈ、ＳＯ２ＮＲ７Ｒ８を表わすかまたは式
【００１３】
【化４】
2004524194.tif 000005
〔式中、
（Ｂ）mは、
【００１４】
【化５】
2004524194.tif 000006
この場合星印（＊）は、５員環との結合を表わし、
Ｍは、ＭｎまたはＦｅを表わす〕で示される基を表わし、
ｗ、ｘ、ｙおよびｚは、互いに無関係に０〜４を表わし、ｗ＋ｘ＋ｙ＋ｚは、１２以下であり、
Ｋａｔ＋は、リチウム陽イオン、ナトリウム陽イオン、カリウム陽イオン、テトラブチルアンモニウム陽イオン、テトラプロピルアンモニウム陽イオン、テトラエチルアンモニウム陽イオン、テトラメチルアンモニウム陽イオン、トリエチルオキソニウム陽イオン、トリフェニルカルボニウム陽イオン、ジフェニルヨードニウム陽イオン、Ｎ−エチルピリジニウム陽イオンまたはフェロセン陽イオンを表わし、
ＮＲ７Ｒ８は、アミノ、メチルアミノ、エチルアミノ、プロピルアミノ、イソプロピルアミノ、ブチルアミノ、イソブチルアミノ、第三ブチルアミノ、ペンチルアミノ、第三アミルアミノ、ベンジルアミノ、メチルフェニルヘキシルアミノ、２−エチル−１−ヘキシルアミノ、ヒドロキシエチルアミノ、アミノプロピルアミノ、アミノエチルアミノ、３−ジメチルアミノプロピルアミノ、３−ジエチルアミノプロピルアミノ、モルホリノプロピルアミノ、ピペリジノプロピルアミノ、ピロリジノプロピルアミノ、ピロリドノプロピルアミノ、３−（メチルヒドロキシエチルアミノ）プロピルアミノ、メトキシエチルアミノ、エトキシエチルアミノ、メトキシプロピルアミノ、エトキシプロピルアミノ、メトキシエトキシプロピルアミノ、３−（２−エチルヘキシルオキシ）プロピルアミノ、イソプロピルオキシイソプロピルアミノ、ジメチルアミノ、ジエチルアミノ、ジプロピルアミノ、ジイソプロピルアミノ、ジブチルアミノ、ジイソブチルアミノ、ジ−第三ブチルアミノ、ジペンチルアミノ、ジ−第三アミルアミノ、ビス（２−エチルヘキシル）アミノ、ジヒドロキシエチルアミノ、ビス（アミノプロピル）アミノ、ビス（アミノエチル）アミノ、ビス（３−ジメチルアミノプロピル）アミノ、ビス（３−ジエチルアミノプロピル）アミノ、ジ（モルホリノプロピル）アミノ、ジ（ピペリジノプロピル）アミノ、ジ（ピロリジノプロピル）アミノ、ジ（ピロリドノプロピル）アミノ、ビス（３−（メチルヒドロキシエチルアミノ）プロピル）アミノ、ジメトキシエチルアミノ、ジエトキシエチルアミノ、ジメトキシプロピルアミノ、ジエトキシプロピルアミノ、ジ（メトキシエトキシプロピル）アミノ、ビス（３−（２−エチルヘキシルオキシ）プロピル）アミノ、ジ（イソプロピルオキシイソプロピル）アミノ、アニリノ、ｐ−トルイジノ、ｐ−第三ブチルアニリノ、ｐ−アニシジノ、イソプロピルアニリノまたはナフチルアミノを表わすかまたは
ＮＲ７Ｒ８は、ピロリジノ、ピペリジノ、ピペラジノまたはモルホリノを表わし、
Ｒ１２は、水素、メチル、エチル、プロピル、イソプロピル、ブチル、イソブチル、第三ブチル、ペンチル、第三アミル、フェニル、ｐ−第三ブチルフェニル、ｐ−メトキシフェニル、イソプロピルフェニル、ｐ−トリフルオロメチルフェニル、シアノフェニル、ナフチル、４−ピリジニル、２−ピリジニル、２−キノリニル、２−ピロリルまたは２−インドリルを表わし、この場合
アルキル基、アルコキシ基、アリール基および複素環式基は、場合によっては他の基、例えばアルキル、ハロゲン、ヒドロキシ、ヒドロキシアルキル、アミノ、アルキルアミノ、ジアルキルアミノ、ニトロ、シアノ、ＣＯ−ＮＨ２、アルコキシ、アルコキシカルボニル、モルホリノ、ピペリジノ、ピロリジノ、ピロリドノ、トリアルキルシリル、トリアルキルシロキシまたはフェニルを有することができ、アルキル基および／またはアルコキシ基は、飽和、不飽和、直鎖状または分枝鎖状であってもよく、アルキル基は、部分ハロゲン化されていてもよいし、過ハロゲン化されていてもよく、アルキル基および／またはアルコキシ基は、エトキシル化されていてもよいし、プロポキシル化されていてもよいし、シリル化されていてもよく、隣接したアルキル基および／またはアルコキシ基は、アリール基または複素環式基に対して共通に３員または４員の橋を構成することができるような式（Ｉ）のＣｏ−フタロシアニンである。
【００１５】
本発明の範囲内のレドックス系は、殊にAngew. Chem. 1978, 第927頁およびTopics of Current Chemistry, Vol. 92, 第1頁 (1980)に記載のレドックス系である。
【００１６】
好ましいのは、ｐ−フェニレンジアミン、フェノチアジン、ジヒドロフェナジン、ビピリジニウム塩（ビオロゲン）、キノジメタンである。
【００１７】
特に好ましいのは、式（Ｉｃ）に相当する式ＩのＣｏ−フタロシアニンである。
【００１８】
更に、本発明は、Ｃｏ−金属中心が２個の軸方向の置換基Ｒ１およびＲ２を有するＣｏ（ＩＩＩ）−フタロシアニンに関し、この場合これらの置換基は、互いに無関係にＣＮ、ＳＣＮ、アルコキシまたはアルキルチオを表わし、かつこの場合のフタロシアニン基は、置換されている。
【００１９】
この場合、好ましいのは、ｗ、ｘ、ｙおよびｚからの総和が０より大きく、特に１〜１２の数を意味するような式（Ｉ）のＣｏ−フタロシアニンである。
【００２０】
特に好ましいのは、式Ｉｃ
【００２１】
【化６】
2004524194.tif 000007
〔式中、
ハロゲンは、塩素、臭素または弗素を表わし、
アルコキシは、置換されていてもよいＣ１〜Ｃ８−アルコキシを表わし、ａは、０〜４の数を表わし、ｂは、０〜１０の数を表わし、ｃは、０〜８の数を表わし、この場合ａ、ｂおよびｃからの総和は、１２以下であり、
Ｒ１、Ｒ２、Ｒ７、Ｒ８、Ｋａｔ＋およびＣｏＰｃは、上記の意味を表わす〕で示される本発明による化合物である。
【００２２】
また、本発明は、式（Ｉｃ）の化合物の製造法に関し、この方法は、式ＳＯ２ＮＲ７Ｒ８〔式中、Ｒ７およびＲ８は、上記の意味を有する〕のスルホンアミド基および場合によってはハロゲンおよび／またはアルコキシで置換されたＣｏ−フタロシアニンを酸化し、ＫａｔＣＮ、ＫａｔＳＣＮ、ＫａｔアルコキシまたはＫａｔアルキルチオと反応させることによって特徴付けられている。
【００２３】
好ましくは、製造は、ハロゲンおよび／またはアルコキシで置換されていてもよいＣｏ−フタロシアニンから出発して５０〜１３０℃でクロルスルホン酸および塩化チオニルでのスルホ塩素化および室温ないし１００℃でｐＨ８〜１２で水中でのアミドへの相応するアミンとの反応によって行なわれる。軸方向のアミン置換基の引続く導入は、有利に公知方法で酸化条件下、例えば塩素または空気、有利に空気の下で行なわれ、空気の場合には、過剰のＫａｔＣＮ、ＫａｔＣＮ、ＫａｔアルコキシまたはＫａｔアルキルチオの存在下で行なわれる。
【００２４】
特に好ましくは、光で書込み可能な情報層は、吸光性化合物として上記のＣｏ（ＩＩＩ）−フタロシアニン化合物、殊に式Ｉの１つの化合物とともに、付加的になお少なくとも１つの別の置換されていてもよいフタロシアニン、以下、成分ｂ）、を中心原子と一緒にかまたは中心原子なしに含有する。そのために、中心原子としては、例えばＳｉ、Ｚｎ、Ａｌ、Ｃｕ、Ｐｄ、Ｐｔ、ＡｕおよびＡｇ、殊にＣｕおよびＰｄからの１つがこれに該当する。
【００２５】
従って、本発明は、
ａ）Ｃｏ−金属中心が互いに無関係にＣＮ、ＳＣＮ、アルコキシまたはアルキルチオを表わす２個の軸方向の置換基Ｒ１およびＲ２を有するＣｏ（ＩＩＩ）−フタロシアニン、
ｂ）ａ）とは異なるフタロシアニン、殊にＣｏ不含のフタロシアニンを含有する。
【００２６】
成分ａ）およびｂ）には、有利にそれぞれ上記の好ましい実施態様がこれに該当する。
【００２７】
特に好ましいのは、成分ｂ）として例えばドイツ連邦共和国特許出願公開第１９９２５７１２号明細書の記載から公知のスルホンアミド置換されたＣｕ−フタロシアニンである。
【００２８】
特の好ましいのは、成分ｂ）として例えばドイツ連邦共和国特許出願公開第１９９２５７１２号明細書の記載から公知のスルホンアミド置換されたＣｕ−フタロシアニンである。特に好ましいのは、式ＩＩ
【００２９】
【化７】
2004524194.tif 000008
〔式中、
ＣｕＰｃは、銅フタロシアニン基を表わし、
Ａは、置換されていてもよい直鎖状または分枝鎖状にＣ２〜Ｃ６−アルキレン、例えばエチレン、プロピレン、ブチレン、ペンチレン、ヘキシレンを表わし、
Ｒ９およびＲ１０は、互いに無関係に水素またはそれぞれ置換されていてもよい直鎖状または分枝鎖状のＣ１〜Ｃ６−アルキル、例えばメチル、エチル、プロピル、ブチル、ペンチル、ヘキシル、殊に置換されたＣ１〜Ｃ６−ヒドロキシアルキルならびにＣ１〜Ｃ６−アルキルを表わすか、または
Ｒ１およびＲ２は、これらが結合されているＮ原子と一緒になって複素環式の５員または６員の環を形成し、これらの環は、場合によっては他のヘテロ原子、例えばＳ、ＮまたはＯを含有し、
ｘは、２．０〜４．０を表わし、
ｙは、０〜１．５を表わし、
ｘとｙの総和は、２．０〜４．０、有利に２．５〜４．０である〕で示されるものである。
【００３０】
特に好ましいのは、混合物成分ｂ）として、式（ＩＩａ）
ＣｕＰｃ−［ＳＯ２ＮＨ−ＣＨ２ＣＨ２ＣＨ２Ｎ（ＣＨ２）３］    （ＩＩａ）
〔式中、
ＣｕＰｃは、銅フタロシアニンを表わす〕に相当する式（ＩＩ）の化合物が適している。
【００３１】
更に、好ましい付加的な吸光性化合物としては、例えば欧州特許出願公開第５１９３９５号明細書の記載から公知のあるようなスルホンアミド置換またはアミド置換されたフタロシアニンが適している。
【００３２】
有利に種々の吸光性化合物の混合物の場合には、式（Ｉ）の化合物の含量は、１０〜９０質量％である。
【００３３】
特に有利に式（Ｉ）および（ＩＩ）の混合物は、１０：９０〜９０：１０、有利に２０：８０〜８０：２０、特に有利に４０：６０〜６０：４０の質量比である。
【００３４】
情報層は、吸光性化合物とともに、なお結合剤、湿潤剤、安定剤、希釈剤および増感剤ならびに他の成分を含有することができる。
【００３５】
支持体は、表面処理を受ける必要がある場合には、光学的に透明なプラスチックから製造されてよい。好ましいプラスチックは、ポリカーボネートおよびポリアクリレートならびにポリシクロオレフィンまたはポリオレフィンである。
【００３６】
反射層は、通常、書込み可能な光学データ記録媒体に利用される全ての金属または金属合金から製造されていてよい。適当な金属または金属合金は、蒸着されてよく、スパッタリングされてよく、例えば金、銀、銅、アルミニウムおよびこれらの互いの合金または別の金属との合金を含有する。
【００３７】
反射層上の可能な保護層は、ＵＶ硬化性アクリレートからなることができる。
【００３８】
反射層を例えば酸化から保護する可能な中間層は、同様に存在していてもよい。
【００３９】
更に、本発明は、本発明による光学データ記録媒体の製造法に関し、この方法は、透明な支持体上に光で書込み可能な情報層を、式Ｉの少なくとも１つのＣｏ−フタロシアニン錯体での被覆によって、場合によっては別の吸光性化合物、殊に成分ｂ）に適した結合剤、添加剤および溶剤との組合せで施こし、さらに場合によっては反射層、場合によっては他の中間層および場合によっては保護層を設けることによって特徴付けられている。
【００４０】
場合によっては他の染料、結合剤および／または溶剤との組合せで式Ｉの吸光性化合物での支持体の被覆は、有利に回転塗布またはスパッタリングによって行なわれる。
【００４１】
被覆のためには、式Ｉの吸光性化合物は、有利に添加剤を用いてかまたは添加剤なしに適当な溶剤中または溶剤混合物中で溶解され、したがって式Ｉの化合物は、溶剤が１００質量部に対して１００質量部またはそれ以下、例えば１０〜２０質量部に達する。その後に、書込み可能な情報層は、特に減圧下でスパッタリングまたは蒸着によって金属化され（反射層）、場合によっては引続き保護ラッカー（保護層）または他の支持体または被覆層が設けられる。また、部分的な透明な反射層を有する多層配置も可能である。
【００４２】
式Ｉの吸光性化合物または添加剤および／または結合剤ならびに別の吸光性化合物との混合物の被覆のための溶剤または溶剤混合物は、一面で式Ｉの吸光性化合物に対する溶解能により選択され、他面、支持体に対する最小の影響により選択される。支持体に対する少ない影響を有する適当な溶剤は、例えばアルコール、エーテル、炭化水素、ハロゲン化炭化水素、アルコキシアルコール、ケトンである。このような溶剤の例は、メタノール、エタノール、プロパノール、２，２，３，３−テトラフルオロプロパン、ブタノール、ジアセトンアルコール、ベンジルアルコール、テトラクロルエタン、ジクロルメタン、ジエチルエーテル、ジプロピルエーテル、ジブチルエーテル、メチル−第三ブチルエーテル、メトキシエタノール、エトキシエタノール、１−メチル−２−プロパノール、メチルエチルケトン、４−ヒドロキシ−４−メチル−２−ペンタノン、ヘキサン、シクロヘキサン、エチルシクロヘキサン、オクタン、ベンゼン、トルエン、キシレンである。好ましい溶剤は、炭化水素およびアルコールである。それというのも、これら炭化水素およびアルコールは、支持体に対して最も少ない影響を及ぼすからである。
【００４３】
書込み可能な情報層に適した添加剤は、安定剤、湿潤剤、結合剤、希釈剤および増感剤である。
【００４４】
吸光性化合物は、有利に熱的に変化可能である。有利に熱的変化は、６００℃未満の温度で行なわれる。このような変化は、例えば吸光性化合物の発色団中心の分解または化学変化であることができる。
【００４５】
光学データ記録媒体は、情報層と共に他の層、例えば金属層、誘電性層ならびに保護層を有することができる。金属および誘電性層は、なかんずく反射率および熱平衡の調節に使用される。金属は、レーザー波長に応じて金、銀、アルミニウム等であることができる。誘電性層は、例えば二酸化ケイ素および窒化ケイ素である。保護層は、例えば光硬化可能な、ラッカー、（感圧）接着剤層および保護フィルムである。
【００４６】
感圧接着剤層は、主にアクリル接着剤からなる。特開平１１−２７３１４７号公報中に開示されたNitto Denko DA-8320またはDA-8310は、例えばこの目的のために使用されることができる。
【００４７】
光学データ記録媒体は、例えば次の層構造を有する（図１参照）：透明支持体（１）、場合によっては保護層（２）、情報層（３）、場合によっては保護層（４）、場合によっては接着剤層（５）、被覆層（６）。
【００４８】
有利に、光学データ記録媒体は、
−  有利に透明な支持体（１）を含むことができ、この支持体の表面上には、光、有利にレーザー光で書き込むことができる、光で書込み可能な少なくとも１つの情報層（３）、場合によっては保護層（４）、場合によっては接着剤層（５）および透明な被覆層（６）が施こされており、
−  有利に透明な支持体（１）を含むことができ、この支持体の表面上には、保護層（２）、光、有利にレーザー光で書き込むことができる少なくとも１つの情報層（３）、場合によっては接着剤層（５）および透明な被覆層（６）が施こされており、
−  有利に透明な支持体（１）を含むことができ、この支持体の表面上には、場合によっては保護層（２）、光、有利にレーザー光で書き込むことができる少なくとも１つの情報層（３）、場合によっては保護層（４）、場合によっては接着剤層（５）および透明な被覆層（６）が施こされており、
−  有利に透明な支持体（１）を含むことができ、この支持体の表面上には、光、有利にレーザー光で書き込むことができる少なくとも１つの情報層（３）、場合によっては接着剤層（５）および透明な被覆層（６）が施こされている。
【００４９】
選択的に、光学データ記録媒体は、例えば次の層構造を有する（図２参照）：有利に透明な支持体（１１）、情報層（１２）、場合によっては反射層（１３）、場合によっては接着剤層（１４）、もう１つの有利に透明な支持体（１５）。
【００５０】
選択的に、光学データ記録媒体は、例えば次の層構造を有する（図３、参照）：有利に透明な支持体（２１）、情報層（２２）、場合によっては反射層（２３）、保護層（２４）。
【００５１】
更に、本発明は、青色光、赤色光または赤外光、特にレーザー光、殊に赤外レーザー光で書き込まれる本発明による光学データ記録媒体に関する。
【００５２】
次の実施例につき本発明を明らかにする。
【００５３】
実施例：
次の調製例は、本発明により使用すべき染料の製造を示す。
【００５４】
例１
Ｃｏ−フタロシアニン１１．５ｇを室温で無水エタノール７００ｍｌ中に搬入した。ＫＣＮ１９．５ｇを添加し、６時間還流下に加熱した。室温への冷却後、吸引濾過し、水およびエタノールでさらに洗浄する。得られた染料を真空中で乾燥する。
【００５５】
式
【００５６】
【化８】
2004524194.tif 000009
で示される染料１２．５ｇが得られた。
【００５７】
同様に、別のＣｏ−フタロシアニンを同じモル量で使用することにより、次の化合物を得た。
【００５８】
【表１】
2004524194.tif 000010
【００５９】
例１７
Ｃｏ−フタロシアニン１１．５ｇを室温で無水エタノール７００ｍｌ中に搬入した。ＫＳＣＮ２９．５ｇを添加し、１０時間還流下に加熱した。室温への冷却後、吸引濾過し、水およびエタノールでさらに洗浄する。得られた染料を真空中で乾燥する。
【００６０】
式
【００６１】
【化９】
2004524194.tif 000011
で示される染料１０．５ｇが得られた。
【００６２】
例１８
Ｃｏ−フタロシアニン１１．５ｇを室温で無水エタノール７００ｍｌ中に搬入した。Ｋ第三ブチラート３１ｇを添加し、１０時間還流下に加熱した。室温への冷却後、吸引濾過し、水およびエタノールでさらに洗浄する。得られた染料を真空中で乾燥する。
【００６３】
式
【００６４】
【化１０】
2004524194.tif 000012
で示される染料８．５ｇが得られた。
【００６５】
例１９
例６からの染料５ｇを室温で無水エタノール７００ｍｌ中に搬入した。過塩素酸リチウム０．５ｇを添加し、１２時間室温で攪拌した。５℃への冷却後、吸引濾過する。溶液をロータリーエバポレーターで蒸発濃縮して乾燥物を得る。残留物を水中に懸濁させ、吸引濾過し、水で洗浄する。得られた染料を真空中で乾燥する。
【００６６】
式
【００６７】
【化１１】
2004524194.tif 000013
で示される染料４．１ｇが得られた。
【００６８】
例２０
例６からの染料１１ｇを室温で無水エタノール１  ｌ中に搬入した。フェロセンテトラフルオロボレート３ｇを添加し、１２時間室温で攪拌した。沈殿した染料を吸引濾過する。得られた染料を真空中で乾燥する。
【００６９】
式
【００７０】
【化１２】
2004524194.tif 000014
で示される染料４．１ｇが得られた。
【００７１】
例２１
テトラ−α−（２，４−ジメチル−３−ペントキシ）−Ｃｏ−フタロシアニン１０ｇを室温で無水エタノール５００ｍｌ中に搬入した。テトラエチルアンモニウムシアニド３．６ｇを添加し、８時間還流下に加熱した。冷却後、水の上から搬出し、吸引濾過する。残留物を水で洗浄する。得られた染料を真空中で乾燥する。
【００７２】
式
【００７３】
【化１３】
2004524194.tif 000015
で示される染料１１ｇが得られた。
【００７４】
例２２
テトラ−α−（２，４−ジメチル−３−ペントキシ）−Ｃｏ−フタロシアニン１０ｇを室温で無水エタノール５００ｍｌ中に搬入した。テトラブチルアンモニウムシアニド４．５ｇを添加し、８時間還流下に加熱した。冷却後、水の上から搬出し、吸引濾過する。残留物を水で洗浄する。得られた染料を真空中で乾燥する。
【００７５】
式
【００７６】
【化１４】
2004524194.tif 000016
で示される染料１１ｇが得られた。
【００７７】
例２３
テトラ−α−（２−ブチルチオ）−Ｃｏ−フタロシアニン１０ｇを室温で無水エタノール５００ｍｌ中に搬入した。テトラエチルアンモニウムシアニド４．５ｇを添加し、８時間還流下に加熱した。冷却後、水の上から搬出し、吸引濾過する。残留物を水で洗浄する。得られた染料を真空中で乾燥する。
【００７８】
式
【００７９】
【化１５】
2004524194.tif 000017
で示される染料１２ｇが得られた。
【００８０】
例２４
例６からの染料の溶液３．８％を室温で２，２，３，３−テトラフルオロプロパノール中で得た。この溶液を回転塗布により予め溝が付けられたポリカーボネート支持体上に塗布した。この予め溝が付けられたポリカーボネートを射出成形によりディスクとして製造した。ディスクおよび溝付き構造体の寸法は、通常ＣＤ−Ｒに使用されるものに相当した。染料層を情報担体として有するディスクをＡｇ１００ｎｍで蒸着した。引続き、ＵＶ硬化可能なアクリルラッカーを回転塗布によって塗布し、ＵＶ灯を用いて硬化させた。ＣＤ−Ｒのための市販の試験書込み装置（Pustec OMT 2000×4）を用いて、書込み効率６ｍＷおよび１回の書込み速度（１．４ｍ／ｓ）で情報の読取りの際に信号１１Ｔに対して７５％の変調高さ（６０％を上廻ることがＣＤ−Ｒの規定である）を得ることができた。
【００８１】
例２５
例１９からの染料の溶液３．８％を室温で２，２，３，３−テトラフルオロプロパノール中で得た。この溶液を回転塗布により予め溝が付けられたポリカーボネート支持体上に塗布した。この予め溝が付けられたポリカーボネートを射出成形によりディスクとして製造した。ディスクおよび溝付き構造体の寸法は、通常ＣＤ−Ｒに使用されるものに相当した。染料層を情報担体として有するディスクをＡｇ１００ｎｍで蒸着した。引続き、ＵＶ硬化可能なアクリルラッカーを回転塗布によって塗布し、ＵＶ灯を用いて硬化させた。ＣＤ−Ｒのための市販の試験書込み装置（Pustec OMT 2000×4）を用いて、書込み効率６ｍＷおよび１回の書込み速度（１．４ｍ／ｓ）で情報の読取りの際に信号１１Ｔに対して７５％の変調高さ（６０％を上廻ることがＣＤ−Ｒの規定である）を得ることができた。
【図面の簡単な説明】
【００８２】
【図１】光学データ記録媒体の１つの層構造を示す略図。
【００８３】
【図２】光学データ記録媒体の他の層構造を示す略図。
【００８４】
【図３】光学データ記録媒体の他の層構造を示す略図。
【図１】
2004524194.tif 000024
【図２】
2004524194.tif 000025
【図３】
2004524194.tif 000026
【国際公開パンフレット】
2004524194.tif 000027
2004524194.tif 000028
2004524194.tif 000029
2004524194.tif 000030
2004524194.tif 000031
2004524194.tif 000032
2004524194.tif 000033
2004524194.tif 000034
2004524194.tif 000035
2004524194.tif 000036
2004524194.tif 000037
2004524194.tif 000038
2004524194.tif 000039
2004524194.tif 000040
2004524194.tif 000041
2004524194.tif 000042
2004524194.tif 000043
2004524194.tif 000044
2004524194.tif 000045
2004524194.tif 000046
2004524194.tif 000047
2004524194.tif 000048
2004524194.tif 000049
2004524194.tif 000050
2004524194.tif 000051
2004524194.tif 000052
2004524194.tif 000053
2004524194.tif 000054
2004524194.tif 000055
2004524194.tif 000056
2004524194.tif 000057
2004524194.tif 000058
2004524194.tif 000059
2004524194.tif 000060
2004524194.tif 000061
2004524194.tif 000062
2004524194.tif 000063
【国際調査報告】
2004524194.tif 000064
2004524194.tif 000065
2004524194.tif 000066
2004524194.tif 000067
2004524194.tif 000068
2004524194.tif 000069